×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。※この項目の情報は公開日時点(2003年3月5日)のものです。記録媒体は、基材上に表面光沢を有する無機顔料粒子を含むインク受容層を有し、さらに、基材のインク受容層に対向する面上に樹脂層を有し、前記基材と前記樹脂層との間に導電層を有する。概要この情報を共有FacebookTwitterGoogle+LinkedIn背景インクジェット記録方式は、インクなどの記録用の液体(記録液)の微小液滴を種々の作動原理により飛翔させて紙などの記録媒体に付着させ、画像、文字などの記録を行うものである。インクジェット記録方式は、高速低騒音で、多色化が容易であり、記録パターンの融通性が大きく、現像が不要であるなどの特徴があり、プリンター単体への展開をはじめとして、複写機、ワープロ、ファクシミリ、プロッター等の情報機器における出力部への展開が行われ、急速に普及している。近年、高性能のデジタルカメラ、デジタルビデオ、スキャナー等が安価に提供されつつあり、パーソナルコンピューターの普及と相まって、これらから得た画像情報の出力にインクジェット記録方式を採用したプリンターが極めて好適に用いられるようになってきている。このような背景において、銀塩系写真や製版方式の多色印刷と比較して遜色のない画像を手軽にインクジェット記録方式で出力することが求められるようになっている。フルカラー化などプリンター自体の構造や記録方式に関する改良が行われている一方で、記録媒体の構造や特性に関する改良も盛んに検討されている。表面光沢を有する記録媒体に対する要求も高まりつつある。インクジェット記録方式を用いて画像を形成する表面光沢性を持った記録媒体として、特開平07−149038号公報には、原紙上に、顔料、接着剤およびポリアルキレンポリアミン類とジシアンジアミドを共重合してなるカチオン性樹脂を含有する下塗り塗被層、さらに該下塗り塗被層上にエチレン性不飽和結合を有するモノマーの重合体を含有するキャスト塗被層を積層してなるインクジェット記録用キャスト塗被紙が開示されている。特開平11−1060号公報には、基材上に無配向性アルミナ水和物を含有するインク受容層を有する記録媒体、あるいは、基材側から硫酸バリウムを含有する多孔質の第1インク受容層と無配向性アルミナ水和物を含有する第2インク受容層とを積層した記録媒体が開示されている。この記録媒体は、配向性を有する毛状束(繊毛状)のアルミナ水和物を用いた記録媒体と比較して、インク浸透の抵抗が少なくてインクの吸収速度が速く、ビーディングの発生が防止されるとともに優れた印字品位が得られる。これらの表面光沢性を持った記録媒体は、後述するように、記録装置における搬送負荷が大きく、重送等の搬送不良が発生する場合がある。本発明の記録媒体は、基材上に表面光沢を有する無機顔料粒子を含むインク受容層を有し、さらに、基材のインク受容層に対向する面上に樹脂層を有し、前記基材と前記樹脂層との間に導電層を有する。請求項1基材上に表面光沢を有する無機顔料粒子を含むインク受容層を有し、さらに、基材のインク受容層に対向する面上に樹脂層を有する記録媒体であって、前記基材と前記樹脂層との間に導電層を有することを特徴とする記録媒体。請求項2前記導電層の体積抵抗率が1012Ω・cm以下である請求項1に記載の記録媒体。請求項3前記導電層が導電性樹脂層または金属層である請求項1または2に記載の記録媒体。請求項4前記樹脂層の厚さが10〜30μmである請求項1〜3のいずれかに記載の記録媒体。請求項5記録媒体のインク受容層側表面の75°鏡面光沢度が45%以上である請求項1〜4のいずれかに記載の記録媒体。8記録媒体の積層体の記録面に接触し、その摩擦力によって1枚の記録媒体をその積層体から分離するとともに、分離した記録媒体を記録面側に折り曲げる経路を経由して記録位置まで搬送した後に記録を行う記録装置を用いる記録方法であって、前記記録媒体が請求項1〜5のいずれかに記載の記録媒体であることを特徴とする記録方法。背景技術0002インクジェット記録方式は、インクなどの記録用の液体(記録液)の微小液滴を種々の作動原理により飛翔させて紙などの記録媒体に付着させ、画像、文字などの記録を行うものである。インクジェット記録方式は、高速低騒音で、多色化が容易であり、記録パターンの融通性が大きく、現像が不要であるなどの特徴があり、プリンター単体への展開をはじめとして、複写機、ワープロ、ファクシミリ、プロッター等の情報機器における出力部への展開が行われ、急速に普及している。近年、高性能のデジタルカメラ、デジタルビデオ、スキャナー等が安価に提供されつつあり、パーソナルコンピューターの普及と相まって、これらから得た画像情報の出力にインクジェット記録方式を採用したプリンターが極めて好適に用いられるようになってきている。このような背景において、銀塩系写真や製版方式の多色印刷と比較して遜色のない画像を手軽にインクジェット記録方式で出力することが求められるようになっている。フルカラー化などプリンター自体の構造や記録方式に関する改良が行われている一方で、記録媒体の構造や特性に関する改良も盛んに検討されている。表面光沢を有する記録媒体に対する要求も高まりつつある。0004インクジェット記録方式を用いて画像を形成する表面光沢性を持った記録媒体として、特開平07−149038号公報には、原紙上に、顔料、接着剤およびポリアルキレンポリアミン類とジシアンジアミドを共重合してなるカチオン性樹脂を含有する下塗り塗被層、さらに該下塗り塗被層上にエチレン性不飽和結合を有するモノマーの重合体を含有するキャスト塗被層を積層してなるインクジェット記録用キャスト塗被紙が開示されている。特開平11−1060号公報には、基材上に無配向性アルミナ水和物を含有するインク受容層を有する記録媒体、あるいは、基材側から硫酸バリウムを含有する多孔質の第1インク受容層と無配向性アルミナ水和物を含有する第2インク受容層とを積層した記録媒体が開示されている。この記録媒体は、配向性を有する毛状束(繊毛状)のアルミナ水和物を用いた記録媒体と比較して、インク浸透の抵抗が少なくてインクの吸収速度が速く、ビーディングの発生が防止されるとともに優れた印字品位が得られる。これらの表面光沢性を持った記録媒体は、後述するように、記録装置における搬送負荷が大きく、重送等の搬送不良が発生する場合がある。発明が解決しようとする課題0005近年、記録の高速化、多色化などインクジェット記録装置の性能の向上に伴い、インクジェット用記録媒体に対してもより高度で広範な特性が要求されている。画像の耐水性、耐光性等が良好であり、長期保存しても画像が安定で変質しないこと、が挙げられる。裏面も適度な光沢を持っており、しっとりとした手触りを持っていること、などが挙げられる。0007しかし、その一方で、記録媒体が上記のような風合いを有することは、大部分の記録装置(記録媒体の積層体の記録面に接触し、その摩擦力によって1枚の記録媒体をその積層体から分離するとともに記録媒体を記録面側に折り曲げる経路を経由して記録位置まで搬送を行う手段を有し、記録媒体を印字位置まで搬送した後、記録を行うといった搬送機構を有する装置)に対して搬送負荷を増やす結果となる。記録面が高光沢を有する記録媒体は、記録面が高平滑なので紙同士の摩擦力が大きくなり、紙分離に対する負荷も大きくなる傾向がある。そのため、搬送不良による画像形成不良が多発しやすいという問題が起こる場合がある。課題を解決するための手段0009本発明者等は、上記の諸要求性能を満足する記録媒体を作成するにあたっては、(i)基材上に、表面光沢を有する無機顔料を主体とする記録面を形成する層を有すること、(ii)基材の記録面の反対面側に、樹脂層を有すること、(iii)樹脂層と基材との間に、導電層を有すること、が必須であることを見いだし、本発明を完成するに至ったものである。0010すなわち、上記の目的は、以下の本発明によって達成される。(1)基材上に表面光沢を有する無機顔料粒子を含むインク受容層を有し、さらに、基材のインク受容層に対向する面上に樹脂層を有する記録媒体であって、前記基材と前記樹脂層との間に導電層を有する記録媒体。(2)前記導電層の体積抵抗率が1012Ω・cm以下である前記(1)の記録媒体。(3)インクの小滴を記録信号に従って記録ヘッドのオリフィスから吐出させ、前記(1)または(2)の記録媒体に付着させて記録を行う画像形成方法。(4)シアン、マゼンタ、イエローおよびブラックの各インクの小滴を記録信号に従って記録ヘッドのオリフィスから吐出させ、前記(1)または(2)の記録媒体に付着させて記録を行う画像形成方法。(5)記録媒体の積層体の記録面に接触し、その摩擦力によって1枚の記録媒体をその積層体から分離するとともに、分離した記録媒体を記録面側に折り曲げる経路を経由して記録位置まで搬送した後に記録を行う記録装置を用いる記録方法であって、前記記録媒体が前記(1)または(2)の記録媒体である記録方法。(6)前記(3)または(4)の画像形成方法によって記録を行う前記(5)の記録方法。発明を実施するための最良の形態0011本発明の記録媒体は、基材上に表面光沢を有する無機顔料粒子を含むインク受容層を有し、さらに、基材のインク受容層に対向する面上に樹脂層を有し、基材と樹脂層との間に導電層を有する。この導電層の体積抵抗率は1012Ω・cm以下である。0012基材上に形成される、表面光沢を有するインク受容層は、主として優れた記録画像を形成するためのものである。インク受容層が形成されている面側が記録面となり、導電層、樹脂層が形成されている面側が裏面となる。0013基材のインク受容層に対向する面上に形成される樹脂層は、記録媒体の裏面に光沢感等の風合いを付与すると同時に、記録媒体のカールの抑制に効果を奏する。樹脂層を設けることにより、積載状態の記録媒体間の摩擦力を低下でき、記録媒体の被搬送性能を向上できる。裏面に樹脂層のみを設けた記録媒体は、通常環境では給紙不良の少ない優れた搬送性能を有しているが、ある特殊な環境、特に低温低湿度の環境では重送を発生する場合がある。基材と樹脂層との間に導電層を設けることにより、この問題は解消され、低温低湿度の環境でも給紙不良の少ない優れた搬送性能が得られる。そのメカニズム自体は不明であるが、重送の原因は静電的な要因であり、導電層を設けることによって静電気の帯電が防止されるためと推定される。導電層を設けることは、本発明の重要な特徴の一つである。0015以下、本発明を詳細に説明する。0016図1に、本発明の記録媒体の概略断面図を示す。図1に示す本発明の記録媒体では、基材1の片面に表面光沢を有するインク受容層2が形成され、その反対面に導電層3、樹脂層4が順次形成されている。図1に示すものは一例であって、例えば、インク受容層が2層以上形成されていてもよい。基材1は支持体であり、通常は紙が使用される。基材1として、LBKP、NBKP等に代表される化学パルプを主体とし、サイズ剤、填料、その他の抄紙助剤を必要に応じて用い、常法により抄紙されたものが使用できる。0018インク受容層インク受容層2は表面光沢を有する無機顔料粒子を含み、従来公知のものがいずれも使用できる。インク受容層は、主として、無機顔料およびバインダーを主体として構成される。0019本発明において用いられる無機顔料としては、例えば、シリカ、アルミナ、水酸化アルミニウム、ケイ酸アルミニウム、ケイ酸マグネシウム、塩基性炭酸マグネシウム、タルク、クレー、ハイドロタルサイト、炭酸カルシウム、酸化チタン、酸化亜鉛などが挙げられる。顔料は一種を用いても二種以上を併用してもよい。中でも、インク吸収性能に優れているので、シリカ、アルミナ、アルミナ水和物または塩基性炭酸マグネシウムのいずれか一種以上を用いることが好ましい。0020また、上記の目的を妨げない範囲で、ポリエチレン、ポリスチレン、ポリアクリレートなどのプラスチックピグメントを含んでもよい。0021無機顔料粒子の平均粒子径は、十分なインク吸収性が得られる多孔質構造を形成するので、5nm以上であることが好ましく、また、優れた表面光沢性を有するので、20μm以下であることが好ましい。0022本発明において用いられるバインダーとしては、例えば、ポリビニルアルコール、デンプン、カチオン化デンプン、カゼイン、ゼラチン、アクリル樹脂、アルギン酸ソーダ、ポリビニルピロリドン、カルボキシメチルセルロース、ヒドロキシエチルセルロース等の水溶性樹脂や、アクリル酸エステルやメタクリル酸エステルの重合体または共重合体等のアクリル系重合体ラテックス、カルボキシル変性共役ジエン系共重合体ラテックス、エチレン−酢酸ビニル系共重合体等のビニル系共重合体ラテックスなどが挙げられる。バインダーは一種を用いても二種以上を併用してもよい。中でも、前記の無機顔料の結着力が優れているため、ポリビニルアルコールやビニル系の共重合体ラテックスを用いることが好ましい。0023インク受容層中の無機顔料とバインダーとの比率は、優れたインク吸収性と光学濃度の高い記録画像が得られるので、顔料の含有量がバインダーの1/2質量倍以上であることが好ましく、また、インク受容層の機械的強度が高く、十分な耐磨耗性が得られるので、顔料の含有量がバインダーの10質量倍以下であることが好ましい。PH調整剤、防カビ剤、可塑剤などを含んでもよい。これらの含有量は適宜決めればよいが、通常、3質量%以下であることが好ましい。0025上記の材料によって形成されるインク受容層は、必ずしも1層の構成である必要はなく、必要に応じて機能分離した2層以上の構成であってもよい。0026インク受容層の厚みは、良好なインク吸収性が得られるので、合計で10μm以上であることが好ましい。インク受容層の厚みは、インク受容層の機械強度が優れ、またカールの発生も小さいことから、合計で50μm以下であることが好ましい。0027インク受容層を形成するには、まず、上記のような無機顔料およびバインダーを、必要により他の添加剤とともに、アルコール等の適当な有機溶媒や水に溶解または分散し、塗工液を調整する。塗工液の固形分の濃度は、通常、1〜50質量%程度にする。得られた塗工液を、例えば、ロールコーター法、ブレードコーター法、エアナイフコーター法、ゲートロールコーター法、バーコーター法、サイズプレス法、スプレーコート法、グラビアコーター法、カーテンコーター法などにより基材表面に塗工し、常法により乾燥してインク受容層を形成する。表面の光沢性を向上させるために、インク受容層(表面層)が湿潤状態であるうちに、鏡面処理された熱金属ドラムに押し当てて乾燥するキャスト法を使用してもよい。ウェット法、リウェット法、ゲル化法等の公知の方法が使用できる。0028なお、通常、インク受容層を形成した後に導電層、樹脂層を形成するが、導電層、樹脂層を形成した後にインク受容層を形成してもよい。0029また、銀塩写真風の風合いを得る上で、記録媒体のインク受容層側表面の75°鏡面光沢度は45%以上、特に65%以上であることが好ましい。゚表面光沢度とは、入射角75°の入射光に対して等しい角度(反射角75°)での反射光、すなわち鏡面反射光の、基準面(屈折率1.567のガラスの平面)における同じ条件での反射光に対する百分率のことをいう。樹脂層4は、ポリエチレン、ポリプロピレン、ポリイソブチレン等のポリオレフィン、ポリ塩化ビニル、ポリ酢酸ビニル、ポリスチレン、ポリアクリレート、ポリアミド、ポリイミド、ポリエステル、セルロース系樹脂等を主体としてなる。樹脂層4は、複数の記録媒体を積載した際に光沢面に対して悪影響(キズ、ブロッキング、変色等)を与えないことから、ポリオレフィンを主体とすることが特に好ましい。0031なお、用いる樹脂の平均重合度は1万以上であることが、樹脂層の強度の点で好ましい。0032また、本発明においては、樹脂層が、必要に応じて無機顔料粒子や他の添加剤等を含んでもよい。これらの含有量は適宜決めればよいが、通常、50質量%以下であることが好ましい。0033樹脂層の厚みは、形成される記録媒体の波打ちやカールが十分に抑制されるので、10μm以上、特に15μm以上であることが好ましい。樹脂層の厚みは、裏面側の収縮応力が小さく、前述したような記録媒体を印字面側に折り曲げる搬送経路を有する記録装置においても搬送不良を起こしにくいので、30μm以下、特に20μm以下であることが好ましい。上に、ラミネート、押し出しコーティング等の方法で前記のポリオレフィン樹脂等の材料を熱溶融させた状態で付与すればよい。導電層の上に、前記のポリオレフィン樹脂等の材料を水、アルコール、エチルエーテル、メチルエチルケトン、ジメチルホルムアミド、ギ酸等の溶剤中に溶解あるいは分散して得られる塗工液を塗布し、乾燥して形成してもよい。塗工液の固形分の濃度は、通常、1〜50質量%程度にする。インク受容層が形成可能であれば、先に導電層、樹脂層を形成した後、インク受容層を形成してもよい。本発明では、基材と樹脂層との間に導電層を設ける。導電層の体積抵抗率は1012Ω・cm以下であり、低温低湿度の環境でも非常に優れた搬送性能が得られるので、特に1011Ω・cm以下であることが好ましい。導電層の体積抵抗率の下限は特に規定されないが、通常、107Ω・cm以上である。0036導電層3としては、導電性を有し、樹脂層4表面の帯電を防止するものであれば特に制限はなく、例えば、導電性樹脂層、あるいは、金属層が挙げられる。0037導電性の樹脂層としては、樹脂自体が導電性を有するものから構成されていてもよく、また、樹脂中に水溶性の無機塩や各種の有機系の帯電防止剤を溶解または分散させたものから構成されていてもよい。0038樹脂自体が導電性を有するものとしては、例えば、第3級アミノ基を有するモノマーや第4級アンモニウム塩モノマーの単独重合体、あるいは、他の共重合可能なモノマーとの共重合体等が挙げられる。0039水溶性の無機塩や各種の有機系の帯電防止剤を添加する場合、樹脂としては、例えば、前述のインク受容層でバインダーとして例示したもの等を用いることができる。水溶性の無機塩としては、例えば、塩化ナトリウム、塩化マグネシウム、塩化カリウム等を用いることができる。有機系の帯電防止剤としては、例えば、アルキルスルフォネート、アルキルベンゼンスルフォネート、アルキルサルフェート等のアニオン系の帯電防止剤、第4級アンモニウムクロライド、第4級アンモニウムサルフェート、第4級アンモニウムナイトレート等のカチオン系の帯電防止剤、アルキルベタイン型やアルキルイミダゾリン型等の両性系の帯電防止剤等を用いることができる。これらの導電性材料で被覆された絶縁性物質などの微粉末等の導電剤を添加したものも用いることができる。インク受容層に対向する面(裏面)上に、樹脂等の材料を水、アルコール、エチルエーテル、メチルエチルケトン、ジメチルホルムアミド、ギ酸等の溶剤中に溶解あるいは分散して得られる塗工液を塗布し、乾燥して形成してもよいし、また、ラミネート、押し出しコーティング等の方法で樹脂等の材料を熱溶融させた状態で付与してもよい。塗工液の固形分の濃度は、通常、1〜50質量%程度にする。インク受容層が形成可能であれば、先に導電層、樹脂層を形成した後、インク受容層を形成してもよい。0042金属層(金属薄膜層)としては、例えば、鉄、銅、アルミニウム、ニッケル等の金属あるいはこれらの合金が挙げられる。含む化合物の形で金属が含有されていてもよい。0043金属層は、金属薄膜をあらかじめ形成した後、基材の裏面に接着層を介して接着してもよいし、また、蒸着等の方法によって、直接、基材の裏面に形成してもよい。0044いずれの形態においても、導電層は、均一な層が形成されていればよく、厚みに特に制限はないが、導電層の厚みは、本発明の効果が十分に得られるので、0.001μm以上、特に0.01μm以上であることが好ましく、また、生産性の点から、20μm以下、特に10μm以下であることが好ましい。画像形成方法では、インクの小滴、好ましくはシアン、マゼンタ、イエローおよびブラックの各インクの小滴を記録信号に従って記録ヘッドのオリフィスから吐出させ、前述の本発明の記録媒体に付着させて記録を行う。0046本発明の記録方法では、記録媒体の積層体の記録面に接触し、その摩擦力によって1枚の記録媒体をその積層体から分離するとともに、分離した記録媒体を記録面側に折り曲げる経路を経由して記録位置まで搬送した後に記録を行う記録装置により、上記の本発明の画像形成方法によって記録を行う。pH調製剤、防カビ剤、記録剤の溶解(あるいは分散)安定化剤等を添加して調整される。挙げられ、公知のものを特に制限なく使用することができる。0049このような色素の含有量は、液媒体成分の種類、インクに要求される特性等に依存して決定されるが、従来のインク中において一般には約0.1〜20質量%であり、本発明においてもこの割合と同様でよい。0050また、インクに使用する液媒体としては、例えば、水、メチルアルコール、エチルアルコール、イソプロピルアルコール、エチレングリコール、ジエチレングリコール、グリセリン、N—メチル—2—ピロリドン等が挙げられる。0051本発明で使用するインクジェット記録方法は、インクをノズルより効果的に離脱させて射程体である記録媒体にインクを付与し得る方式であればどのような方式でもよいが、特に、特開昭54−59936号公報に記載されている方法で、熱エネルギーの作用を受けたインクが急激な体積変化を生じ、この状態変化による作用力によってインクをノズルから吐出させるインクジェット方式は有効に使用することができる。0052以下、実施例により本発明をさらに詳細に説明する。実施例中、部または%とあるのは、特に断りのない限り質量基準である。(1)を調整し、ワイヤーバーを用いて、塗工用原紙上に、乾燥塗工量で20g/m2になるように塗布した後、100°Cで5分間乾燥し、第1層を形成した。このインク受容層(第1層)の厚みは、26μmであった。(2)を調整し、ワイヤーバーを用いて、インク受容層第1層上に、乾燥塗工量で8g/m2になるように塗布した後、被膜が湿潤状態にあるうちに80°Cに加熱したステンレスロールに圧着して乾燥し、第2層を形成した。このインク受容層(第2層)の厚みは、11μmであった。調整し、上記のようにして形成したコート紙の基材の裏面(インク受容層に対向する面)上に、乾燥厚が5μmになるようにバーコーター法で塗工した後、100°Cで5分間乾燥し、導電層を形成した。形成した導電層の体積抵抗率は3×109Ω・cmであった。:ケミパール)を15μmの厚みでラミネートし、本発明の記録媒体を作成した。0060このようにして作成した記録媒体のインク受容層側表面の75°鏡面光沢度は70%であった。0061<比較例1>導電層を形成しなかった以外は実施例1と同様にして記録媒体を作成した。0062(評価)上記のようにして作成した実施例1、比較例1の記録媒体を、A4サイズの枚葉シートとして用意した。記録媒体の積層体の記録面に接触し、その摩擦力によって1枚の記録媒体をその積層体から分離するとともに、分離した記録媒体を記録面側に折り曲げる経路を経由して記録位置まで搬送する手段を有し、熱エネルギーによりインクを発泡させてインクを吐出させるインクジェット記録装置により、記録装置の給紙トレー上に各記録媒体を10枚積載して連続的に記録を行った。記録は、15°C、10%RHの低温低湿度の環境で行った。0063その結果、導電層を設けた実施例1の記録媒体は正常な記録が行なわれたが、導電層を設けなかった比較例1の記録媒体は5枚目以降の記録から用紙の重送が発生した。提供することができる。図面の簡単な説明0065図1本発明の記録媒体の概略断面図である。樹脂層ページトップへこの技術を出願した法人この情報を共有FacebookTwitterGoogle+LinkedInこの技術を発明した人物この情報を共有FacebookTwitterGoogle+LinkedInページトップへ関連する挑戦したい社会課題この情報を共有FacebookTwitterGoogle+LinkedIn心筋梗塞・心疾患(5大疾病)のない社会を実現する日本国内において、心筋梗塞によって命を落とす人は年間約4万人、心疾患全体では年間20万人と言われています。そのなかでも急性心筋梗塞は、日常生活での未然予防や、予測の重要性が求められています。記録媒体の幅方向に沿って吐出口が配列されたラインヘッドの温度上昇を抑制しつつ、良好な記録を行う。優れた色再現性、インク吸収性、及びインク受容層の強度を有するインクジェット用記録媒体を提供する。簡易な構成により、使用者に不快感を与えることなく、効率的に排気を行うことができる技術を提供する。(5大疾病)のない社会を実現する日本国内において、心筋梗塞によって命を落とす人は年間約4万人、心疾患全体では年間20万人と言われています。そのなかでも急性心筋梗塞は、日常生活での未然予防や、予測の重要性が求められています。データ等)を元に構成されています。出典元のデータには一部間違いやノイズがあり、情報の正確さについては保証致しかねます。一時的に、各データの収録範囲や更新周期によって、一部の情報が正しく表示されないことがございます。当サイトの情報を元にした諸問題、不利益等について当方は何ら責任を負いかねることを予めご承知おきのほど宜しくお願い申し上げます。”未来を創るためのプラットフォーム”astamuseは、世界中で未来を創るための「仕組み」を提供するため日々改善を進めています。専門用語を解析し、意味や用法を知ることが出来るキーワード情報そしてこれらの情報を最大限活用することで、挑戦したい社会課題を独自の切り口で編集。社会に大きな変化を起こし、未来を創るために活動し続けるのは容易なことではありません。行う為に必要なサービスの提供を行っていきます。それが私たちの考える“未来を創ること”です。